(57)【要約】【課題】  人や動物の手や足等の身体の一部の型取り製品を、透明度の高いガラス製で精度良く簡単に成形できるようにすることにある。【解決手段】  人や動物の手や足等の身体の一部Ｈを軟質ゴム製の歯科用印象材２に押し付けて第一の凹型１を成形し、次いで硬化したこの第一の凹型１内に石膏を流し込んで硬化させることにより第一の凸型３を成形し、次いで硬化したこの第一の凸型３を砂材４に押し付けて第二の凹型５を形成し、更にこの第二の凹型５内に溶融したガラス材７を流し込んで冷却硬化させることを特徴とする型取り製品の成形方法である。【選択図】        図５
2005097020.tif 000002
【特許請求の範囲】
【請求項１】
人や動物の手や足等の身体の一部（Ｈ）を軟質ゴム製の歯科用印象材（２）に押し付けて第一の凹型（１）を成形し、次いで硬化した該第一の凹型（１）内に石膏を流し込んで硬化させることにより第一の凸型（３）を成形し、次いで硬化した該第一の凸型（３）を砂材（４）に押し付けて第二の凹型（５）を形成し、更に該第二の凹型（５）内に溶融したガラス材（７）を流し込んで冷却硬化させることを特徴とする型取り製品の成形方法。
【発明の詳細な説明】
【技術分野】
【０００１】
本発明は、人や動物の手や足等の身体の一部を型取りした記念品、装飾品等としての製品の成形方法に関する。
【背景技術】
【０００２】
従来より、記念品、装飾品等として手や足等の型取りをした製品が広く知られており、この製品をガラスで成形したものとして「縁どり立体手型・足型」の考案が提案されている。
【特許文献１】実開昭６１−１６４７９６号公報
【０００３】
この考案では、アルギンサン印象材に手足を押し付けて凹版をとり、この凹版に１対１の割合のロウとセメントを混ぜて熱溶解したものを流し込んで、このロウとセメントの固まったものを凸版とし、この凸版をもとに焼入用石膏を材料として別の凹版をつくり、更にこの凹版に硝子材料を入れて炉にて焼成する、技術が開示されている。
【発明の開示】
【発明が解決しようとする課題】
【０００４】
しかしながらこの従来例では、ロウとセメントで固めた凸版をもとに焼入用石膏で別の凹版をつくる際、熱でロウを溶かさなければ円滑な離型が達成されず、手間がかかる問題がある。
【０００５】
また、ここでの最終硝子製品は、粒体である硝子材料を上記焼入用石膏材料の別の凹版に入れ、炉で加熱して焼成するものであるから、溶解温度が９００度程度で低く、そのため粒状の硝子材料の分解が充分ではないので冷却後の分子の結合度が弱く、それ故強度が劣り、また溶解温度が低いため気体が充分に排出されず、無数の泡として残存し、透明度が低い。
【０００６】
更には、最終硝子製品の表面は上記焼入用石膏材料の別の凹版の型面に接触したまま除冷されて形成されるため不透明であり、そのため製品仕上げの表面の磨き加工にも手間がかかり、しかも硝子材の強度が不安定であるのでこの除冷時間に４８時間以上を要する等々、多くの欠点・不都合がある。
【０００７】
よって本発明は、この従来の不満点を解消し要求に応えるべく発明された型取り製品の成形方法であって、透明度の高いガラス製型取り製品を、精度良く簡単に成形できるようにすることを目的とする。
【課題を解決するための手段】
【０００８】
上記課題を解決するため本発明の型取り製品の成形方法は、人や動物の手や足等の身体の一部を軟質ゴム製の歯科用印象材に押し付けて第一の凹型を成形し、次いで硬化したこの第一の凹型内に石膏を流し込んで硬化させることにより第一の凸型を成形し、次いで硬化したこの第一の凸型を砂材に押し付けて第二の凹型を形成し、更にこの第二の凹型内に溶融したガラス材を流し込んで冷却硬化させることを特徴とする構成である。
【発明の効果】
【０００９】
本発明の型取り製品の成形方法は上述したような構成をとる結果、先ず、第一の凸型の成形は歯科用印象材製の第一の凹型内に石膏を流し込んで成形するものであり、従って硬化後の離型は極めて容易であり、且つ離型面も円滑に形成される。
【００１０】
また、第二の凹型はこの第一の凸型を砂材に単に押し付けて形成するだけであるので、この第二の凹型を成形するための特段の手段を必要とせず、成形工程を省略することができる。
【００１１】
そして、この第二の凹型に流し込むガラス材は高温で完全に溶融した状態であるので、冷却硬化後の製品における分子構造は極めて強固であり、それ故強度に優れ、溶解温度が高かったため気体が充分に排出されて泡が殆ど残存せず、透明度も高い。
【００１２】
更に、最終ガラス製品は砂材に形成した第二の凹型から離型して除冷するので表面も透明であり、そのため製品仕上げの表面の磨き加工をする必要がなく、しかもガラス材の強度が安定しているので除冷時間を１６時間程度以下に抑えることができる。
【００１３】
従って本発明の成形方法は、型の作成工程が実質的に一部を省略することができるので成形時間を短縮させることができ、除冷時間も短くて済み、このように製作時間が短いのでそれだけ製造コストを廉価にでき、得られるガラス製の型取り製品は、強度に優れ、気泡が殆ど生ぜず透明度が高い等、多くの優れた作用効果を奏する。
【発明を実施するための最良の形態】
【００１４】
ここで型取りの対象となるのは、例えば成長過程における乳幼児の手型や足型、犬・猫等のペットの足型等であるが、芸能人タレントの唇等も考えられる。
【００１５】
身体の一部に押し付けて成形される第一の凹型１は歯科用印象材２であり、所定の粉末材を水または湯で２０〜３０秒ほど練り合わせて軟質ゴム状に形成し、例えば図１に示すように、手Ｈをこの歯科用印象材２に押し付けて３０秒程静止状態にし、離型するものである。常温での硬化開始時間は３分程度であるが、気温や湿度に左右される。歯科用印象材２はきめが細かいので、指紋等微細な部分まで正確に採取することが可能である。
【００１６】
次に、硬化したこの第一の凹型１内に石膏を流し込んで硬化させることにより、図２に示した第一の凸型３を成形する。ここでの焼石膏は通常のものが採用され、作業性を考慮すると１５分程度で硬化するものが望ましい。
【００１７】
更に、硬化したこの第一の凸型３を砂材４に押し付けて第二の凹型５を図３の如く形成する。この砂材４は珪砂で、白砂であるため、成形されたガラス製の型取り製品６の表面にこの砂材４が残存しても美麗な外観を発現することができ、溶融したガラス材７を流し込んでも燃焼せず、仮にガラス材７に溶け込んでも同化するので、亀裂が生じることはない。
【００１８】
尚、砂材４は２００番メッシュ程度の細かいものを使用し、型取り製品６の表面の滑らかさを確保する。また、第二の凹型５は第一の凸型３を砂材４に単に押し付けるだけで形成するものであり、特段の成形手段を採るものではない。
【００１９】
そして図４に示す第二の凹型５内に流し込む溶融したガラス材７は、１３００度程度の高温であって、冷却硬化後の製品６の分子構造が強固になるように設定され、成形後の脆弱性を防ぐため急冷は避けなければならない。但し除冷時間は当初の高温にも拘らず、ガラス材７の強度が安定しているので１６時間程度で済むが、ガラス材７の大きさ、厚み等によってもこの時間は左右され、３時間程度で済む場合もある。
【００２０】
また、図５は除冷後の完成品である型取り製品６であるが、この一部に、名前、日付等の文字８を刻設すると良いであろう。
【図面の簡単な説明】
【００２１】
【図１】手を歯科用印象材に押し付けて第一の凹型を成形する状態の斜視図である。
【図２】第一の凹型で成形した第一の凸型である石膏の斜視図である。
【図３】第一の凸型である石膏を砂材に押し付けて第二の凹型を成形する状態の斜視図である。
【図４】第二の凹型内に溶融したガラス材を流し込む状態の斜視図である。
【図５】完成品である型取り製品の斜視図である。
【符号の説明】
【００２２】
１    第一の凹型
２    歯科用印象材
３    第一の凸型
４    砂材
５    第二の凹型
６    型取り製品
７    ガラス材
８    文字
Ｈ    手
【図１】
2005097020.tif 000003
【図２】
2005097020.tif 000004
【図３】
2005097020.tif 000005
【図４】
2005097020.tif 000006
【図５】
2005097020.tif 000007